Brevet FR2548193A1 — publié le 19850104

i La présente invention a pour objet des produits à base de polymère ou de copolymères substitués par des groupes capables de leur conférer une affinité sélective vis-à-vis de produits intervenant dans le 5 processus de coagulation du plasma sanguin tels que la thrombine et certains facteurs de coagulation comme les facteurs VII et X. L'invention a également pour objet un procédé de préparation de produits présentant ces caracté10 ristiques et l'utilisation de ces produits pour la séparation et la purification de la thrombine. De façon plus précise, l'invention concerne des produits à base de polymères ou de copolymères comportant dans leur chaîne des groupes substituables 15 sur lesquels sont fixés de façon statistique des groupes X et Y leur conférant des propriétés particulières. Des polymères de ce type dans lesquels les groupes X et Y présentent des propriétés anti-coagu20 lantes ont été décrits en particulier dans le brevet français FR-A 2 461 724 Selon ce brevet, on obtient la propriété anticoagulante en fixant sur le polymère un dérivé d'un acide aminé comportant de préférence au moins une fonction carboxylique libre comme l'acide 25 glutamique Lorsque l'acide aminé comporte plusieurs fonctions amines, il est nécessaire, selon ce brevet, de bloquer toutes les fonctions amines sauf une par un groupe électro-attracteur physiologiquement acceptable tel que la benzyloxycarbonyle ou le tertiobutylo30 xycarbonyle, afin d'obtenir une activité anticoagulante satisfaisante supérieure à celle d'un polymère uniquement sulfoné. Bien qu'ils aient une activité anticoagulante, les produits décrits dans ce brevet français ne présentent pas une affinité sélective pour la thrombine car leur effet sur le processus de coagulation du plasma sanguin est analogue à celui de l'héparine et ils jouent ainsi le rôle de catalyseur De ce fait, 5 ils ne présentent pas vis-à-vis de la thrombine une affinité et une sélectivité suffisantes pour être utilisés comme adsorbants dans un procédé de séparation et de purification de la thrombine. On connaît par ailleurs des molécules déri10 vées de la L-arginine qui présentent une activité inhibitrice vis-à-vis de la thrombine comme cela est décrit par Okamoto et Coll dans Journal of Medicinal Chemistry, 1980, Vol 23, n O 8 p 827 à 836 et p 1293 à 1299 Ces dérivés répondent à la formule: 15 Rl SO 2-NH-CH-CO-R 2 t (CH 2)3 NH I C NH NH et on étudie l'influence du radical R 1 et du radical R 2 sur l'activité de ces produits Cependant, ces auteurs ne donnent aucune indication sur l'affinité et 25 la sélectivité éventuelles de tels produits pour la thrombine. La présente invention a précisément pour objet des produits à base de polymère ou de copolymère qui présentent une affinité sélective pour la thrombi30 ne et peuvent être utilisés de ce fait pour séparer et purifier la thrombine des autres protéines. Le produit, selon l'invention, est constitué par un polymère ou un copolymère comportant dans sa chaîne des groupes substituables sur lesquels sont 35 fixés de façon statistique des groupes X et Y, dans lequel X représente -S 03-R 1 avec R 1 étant un atome d'hydrogène ou un métal physiologiquement acceptable, et il se caractérise en ce que les groupes Y ont pour formule -S 02-R 2 dans laquelle R 2 est un radical dérivé 5 de l'arginine ou d'un dérivé de l'arginine, lié par sa fonction amine -NH au radical -502-. De préférence, R 2 représente le radical de formule: -NH-CH-COOR 3 10 I (CH 2)3 I NH C c NH NH-R 4 dans laquelle R 3 représente l'hydrogène ou un radical alkyle en C 1 à C 4 et R 4 représente l'hydrogène ou le radical NO 2. Selon un mode de réalisation préféré de l'invention, les groupes Y représentent: 20 -SO 2-NH-CH-COO-CH 3 (CH 2)3 MI C NH NH 2 En effet, un tel produit présente une affinité et une sélectivité très importantes pour la thrombine, ce qui le rend particulièrement intéressant Toutefois, selon l'invention, on peut utiliser 30 également des produits dans lesquels R 2 représente des radicaux de formule: -NH-CH-COOH (CH 2)3 NH C NH NH_ -NH-CH-COOCH 3 I (CH 2)3 NB 1 C NB NH-NO 2 -NH-CH-COOH I (CH 2)3 I NB i un E NH-NO 2 Selon l'invention, pour obtenir de bons résultats, il est préférable que la proportion des groupes Y soit de l'ordre de 10 à 20 % par rapport à l'ensemble des groupes X et Y qui sont fixés sur la chaîne du polymère ou du copolymère. Selon l'invention, les polymères et copolymères susceptibles d'être utilisés sont des matériaux qui présentent le long de leur chaine des groupes susceptibles de réagir avec l'acide chlorosulfonique. A titre d'exemple de tels polymères, on peut 25 citer le polystyrène, les polyesters cellulosiques, les polyéthers cellulosiques, l'acétate de polyvinyle, le chlorure de polyvinyle, le polyisoprène et le polybutadiène On peut également utiliser des copolymères obtenus à partir de styrène, d'esters cellulosi30 ques, d'éthers cellulosiques, d'acétate de vinyle, de chlorure de vinyle, d'isoprène et de butadiène. De préférence, selon l'invention, le polymère est du polystyrène. Les produits de l'invention peuvent être, soit des produits solubles dans l'eau et dans les fluides biologiques, soit des produits insolubles dans l'eau et dans les fluides biologiques Dans ce dernier cas, le polymère ou le copolymère de base portant les groupes X et Y est un polymère ou un copolymère réticulé, ce qui le rend insoluble. L'invention a également pour objet un procédé de préparation de produits constitués par les polymères ou copolymères substitués décrits ci-dessus. 10 Ce procédé consiste: a)à chlorosulfoner un polymère ou un copolymère en le faisant réagir avec de l'acide chlorosulfonique, et b)à transformer les groupes SO 2 C 1 ainsi fixés sur le polymère ou le copolymère en groupes -SO 3 R 1 et 15 -SO 2 R 2 avec R représentant un radical dérivé de l'arginine ou d'un dérivé de l'arginine, par réaction du polymère ou du copolymère chlorosulfoné avec l'arginine ou le dérivé de l'arginine, en milieu basique. Lorsque le polymère est du polystyrène, la réaction de chlorosulfonation correspond au schéma réactionnal suivant: CH CH 2 CH (' H HSO 3 Cl-_ CH _ SO 3 H + H Cl 25 n CH 2 CH 2 CH polymère chlorosulfoné ainsi obtenu dans du nitrométhane avant de le soumettre à la réaction avec l'arginine ou le dérivé de l'arginine, qui a de préférence lieu dans un milieu contenant un mélange eau-dioxanne 5 pour les acides et un milieu contenant du dichlorométhane pour les dérivés d'esters d'arginine. En revanche, lorsqu'on désire obtenir des polymères substitués insolubles, on part d'un polymère ou d'un copolymère réticulé et on effectue la réaction 10 dans un mélange contenant un solvant chloré tel que le dichlorométhane, et du nitrométhane, puis on effectue la réaction avec l'acide aminé dans un milieu contenant le mélange eau-dioxanne Pour la réaction de chlorosulfonation, on utilise un excès d'acide chloro15 sulfonique. La réaction du polymère ou copolymère chlorosulfoné avec l'arginine ou un dérivé de l'arginine est effectuée dans un milieu contenant un mélange eaudioxanne Au cours de la réaction qui s'effectue selon 20 le schéma suivant: NH 2-CH-COOH 12 F 2 1 B 2 (CH) H 2)3 CH NE NE 2 NH 2 -NH-CE -COOE + BC 1 (CE 2)3 i NH C 2 NB il y a libration d'acide chlorhydriue ui acidifie il y a libération d'acide chlorhydrique qui acidifie le milieu, et on maintient le p H du milieu réactionnel à une valeur sensiblement égale à 8 par addition de soude On peut ainsi suivre l'avancement de la réaction La réaction est terminée quand le p H demeure constant Lors de cette réaction, il peut se produire des réactions parasites, en particulier une hydrolyse partielle du polystyrène chlorosulfoné selon le schéma réactionnel suivant: CH 2 C 1 CH 2 CEH -S 502 Cl + OHCH _ -SO 3 H + Cl n De ce fait, le produit obtenu comportera si15 multanément des groupes -SO 2 arginine et des groupes -SO 3 H ou plus généralement des groupes -SO 3 Na puisque la réaction est effectuée en milieu basique, en présence de soude. Lorsque les groupes -R 2 représentent un es20 ter alkylique de l'arginine, on fait réagir le polymè20 re ou le copolymère chlorosulfoné avec un dichlorhydrate de cet ester méthylique que l'on introduit en solution dans du dichlorométhane On ajoute alors de la triéthylamine pour débloquer le chlorhydrate, puis on introduit le polymère ou copolymère chlorosulfoné, 25 de préférence préalablement gonflé par du dichlorométhane, et on ajoute petit à petit la quantité de triéthylamine nécessaire pour débloquer le chlorhydrate du polymère ou copolymère chlorosulfoné. Après réaction avec l'arginine ou le dérivé de l'arginine, le polymère ou le copolymère réticulé modifié ainsi obtenu est de préférence soumis à un traitement de purification afin d'éliminer toutes les impuretés qui seraient susceptibles d'interagir avec les facteurs de la coagulation Par ailleurs, on équi35 libre de préférence le produit à un p H physiologique. Ce traitement de purification est généralement réalisé en effectuant plusieurs lavages au moyen d'une solution de chlorure de sodium, suivis d'un lavage à l'eau distillée, de lavages au citrate de 6 so5 dium, de lavages au tampon de Michaélis, de rinçages à l'eau distillée et d'un séchage à l'étuve Après ces opérations, les produits obtenus sont généralement broyés dans un broyeur planétaire afin d'obtenir des particules plus fines car celles-ci se sont révélées 10 plus efficaces pour adsorber la thrombine ou d'autres facteurs de coagulation Généralement, cette opération est réalisée dans un broyeur planétaire afin d'obtenir des produits ayant une granulométrie moyenne allant de 2 à 100 lum suivant le temps de broyage. Les produits obtenus par le procédé de l'invention comprennent donc simultanément des groupes -SO 3 R 1 et des groupes -502 R 2, et l'on peut faire varier le nombre de groupes -SO 2 dans un large intervalle, par exemple de 1 à 60 % en contrôlant l'avance20 ment de la réaction. Cependant, pour obtenir des produits présentant une bonne affinité vis-àvis de la thrombine, il est préférable, dans certains cas, de limiter à des valeurs inférieures à 20 % le nombre de groupes argini25 ne ou dérivés de l'arginine fixés sur le polymère ou le copolymère. Ainsi, dans le cas du polystyrène comportant des groupes Y dérivés de l'ester méthylique de l'arginine, les meilleurs résultats sont généralement obte30 nus lorsque le nombre de groupes Y fixés est de 10 à % par rapport à l'ensemble des groupes X et Y. Les produits de l'invention présentent en particulier une très bonne sélectivité pour la thrombine De ce fait, lorsque les produits sont insolu35 bles, ils peuvent adsorber sélectivement des quantités importantes de thrombine et la thrombine peut être récupérée ensuite par désorption au moyen de solutions appropriées, par exemple au moyen d'une solution de chlorure de sodium ( 1,5 M) ou de polybrène Ceci est 5 très intéressant car on a vérifié que l'activité enzymatique de la thrombine ainsi récupérée était conservée. De même, les produits de l'invention ont une grande affinité pour les facteurs VII et X intervenant 10 dans le processus de coagulation du sang, et ils présentent aussi la propriété de pouvoir adsorber les anticorps anti VIII C. De ce fait, les produits de l'invention peuvent trouver de nombreuses applications, ainsi, les 15 produits insolubles dans l'eau et les fluides biologiques peuvent être utilisés pour la réalisation de divers objets tels que des prothèses cardiovasculaires, des cathéters, des fils de suture etc en matériau anticoagulant Les produits solubles dans l'eau 20 et dans les fluides biologiques peuvent être utilisés pour préparer des solutions à action anti-coagulante à usage pharmaceutique. Toutefois, l'une des applications les plus intéressantes des produits de l'invention, lorsqu'ils 25 sont sous la forme de produits insolubles dans l'eau et dans les fluides biologiques, est la réalisation d'adsorbants sélectifs vis-à-vis de la thrombine. Aussi, l'invention a également pour objet un procédé de séparation et de purification de la throm30 bine qui consiste à mettre en contact un produit insoluble constitué par un polymère ou un copolymère réticulé comportant dans sa chaîne des groupes -503-R avec R représentant l'hydrogène ou un métal physiologiquement acceptable et des groupes -502R 2 avec R 2 35 représentant un radical provenant de l'arginine ou d'un dérivé de l'arginine lié à -SO 2 par sa fonction amine -NH avec une solution contenant de la thrombine, à séparer de ladite solution le produit ayant adsor5 bé la thrombine, et a récupérer la thrombine par désorption au moyen d'une solution de chlorure de sodium ou de polybrène. De préférence, le produit insoluble utilisé 10 est du polystyrène réticulé comportant des groupes -SO 3 Na et -502-NH-CH-COO-CH 3 (CH 2)3 NH I C NB NH 2 D'autres caractéristiques et avantages de l'invention apparaitront mieux à la lecture des exem20 ples suivants donnés bien entendu à titre illustratif et non limitatif, en référence au dessin annexé sur lequel: les figures 1 à 4 sont des diagrammes illustrant les résultats d'essais de coagulation d'un 25 plasma pauvre en plaquettes ou de fibrinogène, et représentent les variations de la quantité de thrombine inactivée en fonction de la concentration en polystyrène réticulé modifié selon l'invention; la figure 5 est un diagramme représentant 30 les variations du taux de thrombine inactivée en fonction de la durée d'incubation; -la figure 6 représente le taux de thrombine adsorbée en fonction de la quantité de thrombine introduite initialement; la figure 7 représente les variations de e rapport e en fonction de la concentration en thrombine restant dans le milieu; la figure 8 représente les variations du taux de thrombine adsorbée en fonction de la concen5 tration en polystyrène réticulé et modifié selon l'invention; et les figures 9 et 10 illustrent les résultats obtenus dans des essais réalisés en présence d'antithrombine III et représentent les variations du 10 pourcentage de thrombine adsorbée en fonction du temps d'incubation. EXEMPLE 1 Cet exemple illustre la préparation de polystyrène réticulé comportant des groupes SO 3 Na et des 15 groupes 502-NH-CH-COOH (CH 2)3 NH C NH NH 2 a) synthèse du polystyrène chlorosulfoné On met 100 g d'une poudre de polystyrène réticulé ayant une granulométrie de 50 à 130 lim dans 25 800 ml de Na OH l M, sous agitation douce, à la température ambiante pendant une heure On filtre la poudre sous vide, puis on la lave à l'eau distillée et on la remet sous agitation douce dans 400 ml de HC 1 1 M, pendant une heure On filtre la poudre sous vide, on la 3 lave à l'eau distillée, puis au méthanol et on la sèche enfin sous vide à 40 e C. On prend 20 g de la poudre de polystyrène ainsi lavée et on la mélange à 160 ml de CH 2 C 12 dans un ballon sec, puis on la maintient sous agitation 35 douce pendant une heure On ajoute alors, sous la hotte, 130 ml de nitrométhane et 110 ml de HSO 3 C 1, puis on met le tout dans un bain d'huile à 40 C pendant 4 heures On filtre la poudre sous vide et on désactive doucement le filtrat par 50 ml de CH 2 C 12 et 5 d'alcool On lave alors la poudre au moyen de nitrométhane, puis de CH 2 C 12 et de dioxanne, et on la sèche sous vide à 40 C On obtient ainsi 20 g de poudre de polystyrène chlorosulfoné. b) Fixation du monochlorhydrate d'arqinine sur la 10 poudre de polystyrène chlorosulfoné Dans un bécher de 300 ml, on met 20 g de monochlorhydrate d'arginine en présence de 150 ml d'un mélange d'eau et de dioxanne contenant 94 ml d'eau et 56 ml de dioxanne, et on ajoute de la soude Na OH 2 M 15 pour solubiliser complètement l'arginine On ajoute alors 10 g de la poudre de polystyrène chlorosulfoné obtenue précédemment et on maintient le p H à une valeur de 8-9 en ajoutant de la soude La réaction est terminée quand le p H ne varie plus On filtre alors la 20 poudre, on la lave abondamment à l'eau distillée, puis avec une solution de soude Na OH 0,5 M, et on la maintient ensuite dans de l'eau sous agitation douce pendant une nuit On filtre alors la poudre et on la lave à l'eau distillée, puis on la sèche sous vide à 40 C. 25 On opère de même pour la fixation de la nitroarginine (PNA). c) Caractérisation On détermine ensuite les teneurs en azote, en soufre et en chlore du produit obtenu par analyse 30 élémentaire et on détermine le taux de chlore par dosage argentimétrique des ions libérés par hydrolyse. On détermine également la quantité d'arginine fixée en réalisant un dosage acide-base des fonctions carboxyliques, ce qui permet de calculer les pourcentages en 35 sites styrène non modifié (W), sulfonates (X), argini- ne (Y), et en sous produit t -KC -so 2 C t (Z) des produits obtenus Les résultats sont donnés dans le tableau 1 joint. EXEMPLES 2 à 7 Ces exemples illustrent la fabrication de polystyrène comportant des groupes -SO 3 Na et -SO 2 NH-CH-COOCH 3 (CH 2)3 NH I C NH NH N 2 On prépare comme dans l'exemple 1 du polystyrène chlorosulfoné et on utilise dans chaque exemple 109 de ce polystyrène chlorosulfoné. Dans un ballon bien sec, on dissout sous agitation 16,6 g ( 64 mmol) de dichlorhydrate de l'ester méthylique d'arginine dans 300 ml de CH 2 C 12 On ajoute ensuite au mélange 29 ml de triéthylamine ( 200 mmol) 20 pour débloquer le chlorhydrate, et 10 g du polystyrène chlorosulfoné ( 42,6 meq de SO 2 C 1) On ajoute alors lentement 6 ml de triéthylamine ( 43 mmol) et on maintient le mélange sous agitation à 200 C pendant 16 heures On filtre alors le polystyrène sous vide, puis on 2 le lave avec du dioxanne et avec de l'eau et on le sèche sous vide à 40 o C. On soumet les produits obtenus aux mêmes analyses que celles effectuées dans l'exemple 1 Les résultats obtenus figurent sur le tableau 1 joint. 30 EXEMPLE 8 Cet exemple illustre la préparation de polystyrène chlorosulfoné comportant des groupes -SO 3 Na et -502-NH-CH-COOCH 3 (CH 2)3 NH C=NH NH NO 2 On prépare, comme dans l'exemple 1, du polystyrène chlorosulfoné ayant une teneur en groupes 502 C 1 de 42,6 meq On utilise 10 g de ce polystyrène 10 chlorosulfoné et on le modifie par fixation de l'ester méthylique de nitro-arginine en utilisant le même mode opératoire que celui des exemples 2 à 7, excepté que l'on utilise 17 g ( 64 mmol) de dichlorhydrate de l'ester méthylique de nitro-arginine au lieu du dichlo15 rhydrate de l'ester méthylique d'arginine En fin d'opération, on soumet le produit obtenu aux mêmes analyses que celles effectuées dans l'exemple 1 et les résultats obtenus figurent également sur le tableau 1 joint. i MPLE 9 Dans cet exemple, on traite les produits obtenus dans les exemples 2 et 3 en vue de les utiliser pour inactiver la thrombine Tout d'abord, on soumet les produits obtenus à un traitement pour éliminer 25 complètement les impuretés qui seraient susceptibles de réagir avec les protéines du sang A cet effet, on effectue tout d'abord deux lavages au moyen de Na Cl 1,5 M en utilisant 250 ml de Na Cl pour 4 g de polystyrène en soumettant le mélange à une agitation 30 douce pendant deux heures On filtre alors la poudre de polystyrène modifié, puis on fait un léger lavage à l'eau distillée et deux lavages au citrate de trisodium 1 M, sous agitation douce pendant deux heures On met ensuite la poudre en suspension pendant deux heu35 res dans du tampon de Michaélis à un p H d'environ 7,32, puis on filtre, on rince abondamment à l'eau distillée et on sèche à l'étuve sous vide On soumet ensuite la poudre à un broyage pendant trois heures dans un broyeur planétaire et on mesure le diamètre 5 moyen des particules obtenues en utilisant l'observation directe au microscope optique et la méthode de Coultronix basée sur le mouvement brownien On détermine enfin le degré de gonflement S de la poudre dans le tampon de Michaeli wqui correspond à: 10 S (en %) = x 100 avec W O et W représentant respectivemeni le poids de la poudre sèche et le poids de la poudre hydratée dans un tampon de Michaelis Les résultats obtenus sont donnés dans le tableau 2 ci-dessous. 15 TABLEAU 2 Produit Granulométrie Degré de gonflement moyenne (ium) (en %) ex.2 66 (non broyé) 2,50 ex 2 1,6 (broyé) ex 3 83 (non broyé) 2,57 EXEMPLE 10 Dans cet exemple, on teste les propriétés anticoagulantes des produits de l'invention en effectuant les essais suivants: a) déterminer le temps de coagulation du plasma humain incubé avec une solution contenant des particules de polystyrène réticulé modifié selon l'invention, après avoir déclenché la coagulation par addition de thrombine; b)déterminer le temps de coagulation du fibrinogène incubé avec la même solution de polymère; c) déterminer le temps témoin de coagulation du plasma humain en remplaçant la suspension de polystyrène par une solution tampon; d)déterminer le temps témoin de coagulation du fibrinogène en remplaçant la suspension de polystyrène par une solution tampon; et e)déterminer le temps de coagulation du fibrinogène ou 5 du plasma en présence d'une solution de polystyrène modifié selon l'invention en déclenchant la coagulation par addition de reptilase. Dans cet exemple, on utilise le polystyrène réticulé comportant des groupes -503 Na et -502-NH-CH-COO-CH 3 (CH 2)3 NH C NH (PAOM) obtenu dans l'exemple 2 Les autres réactifs utilisés sont les suivants: Le plasma pauvre en plaquettes (PPP) est préparé à partir de sang humain citraté puis stocké par fractions à une température de -80 C Les échantillons sont décongelés et stockés à 4 C avant l'essai. La thrombine humaine provient du Centre National de Transfusion Sanguine (CNTS) de Paris et elle présente une concentration de 1094 NIH U/mg On la dissout dans un tampon de Michaélis et on la stocke à -80 C Elle est maintenue à 40 C avant l'essai. Le fibrinogène humain provient également du CNTS de Paris et on le dissout à raison de 6 mg/al dans une solution de Na Cl 0,15 M Il est maintenu à 37 C pendant l'essai. La reptilase fournie par la société Stago est diluée dans de l'eau distillée et maintenue à 37 C 35 avant d'être utilisée. Les échantillons de polystyrène réticulé comportant des groupes ester méthylique de l'arginine sont mis en suspension dans un tampon de Michaélis et dégazés par ultrasons avant l'essai. Pour déterminer les différents temps de coagulation, on procède de la manière suivante: on incube 0,05 ml d'une suspension de PAOM ou 0,05 ml d'un tampon avec 0,20 ml de plasma humain pauvre en plaquettes (PPP) pendant 10 min à 37 C On 10 ajoute alors 0,05 ml d'une solution de thrombine ( 15 NIH U/ml) et on détermine le temps de coagulation à 37 o C au moyen d'un coagulomètre KC 1. On effectue des essais dans les mêmes conditions en utilisant une solution de fibrinogène à 15 6 mg/ml au lieu du plasma pauvre en plaquettes, et on effectue également des essais de coagulation sur du PPP et sur du fibrinogène dans les mêmes conditions mais en remplaçant la thrombine par de la reptilase. On effectue encore des essais de coagulation 20 sur du plasma pauvre en plaquettes et sur du fibrinogène en utilisant 0,05 ml de tampon au lieu de 0,05 ml de suspension de polystyrène et en ajoutant 0,05 ml de thrombine à des concentrations variables afin de tracer les courbes d'étalonnage representant le temps de 25 coagulation du plasma ou du fibrinogène en fonction de la concentration en thrombine libre. A partir de ces différents résultats, on peut déterminer le taux de thrombine inactivée par le polystyrène modifié par l'ester méthylique de l'argi30 nine (PAOM) On effectue différents essais en faisant varier la concentration en PAOM de la suspension de façon à déterminer le taux de thrombine inactivée en fonction de la concentration en PAOM de la suspension. Les résultats obtenus sont donnés sur la fi35 gure 1 qui représente le taux de thrombine inactivée (en NIH U/ml) en fonction de la concentration en polystyrène de la suspension (en mg/ml) Sur cette figure, la courbe 1 se rapporte aux essais effectués sur du plasma pauvre en plaquettes et la courbe 2 se rapS porte aux essais effectués sur du fibrinogène On précise que dans ces essais, on a utilisé le PAOM de l'exemple 2 qui a subi un broyage et qui présente une granulométrie moyenne de 1,6 am. Sur la figure 2, on a illustré les résultats 10 obtenus dans des essais de coagulation effectués sur du plasma lorsqu'on utilise du PAOM qui n'a pas subi ce broyage et qui présente de ce fait une granulométrie moyenne de 66 + 3 lu Cette figure 2 représente également les variations du taux de thrombine inacti15 vée en fonction de la concentration en polymère de la suspension. En comparant la courbe 1 de la figure 1 avec la courbe de la figure 2, on remarque que l'utilisation d'une poudre de PAOM ayant une dimension de 20 grains moyenne de 1,6 lim permet d'obtenir des taux de thrombine inactivée très supérieurs à ceux que l'on obtient avec le PAOM ayant une granulométrie moyenne de 66 um Ainsi, après broyage, le PAOM est capable d'inhiber des quantités importantes de thrombine, ce 25 qui provient sans doute de la proportion plus importante de sites actifs accessibles sur la surface des grains. Lorsqu'on compare les résultats obtenus sur le plasma et sur le fibrinogène (courbes 1 et 2 de la 30 figure 1}, on constate que l'effet anticoagulant du PAOM ne nécessite pas la présence d'inhibiteur de la thrombine tel que l'antithrombine III Ceci démontre que le PAOM n'a pas un comportement analogue à celui de l'héparine. Enfin, à la suite de ces essais, on a constaté que les temps de coagulation au moyen de reptilase restaient normaux en présence de la suspension de PAOM Aussi, on peut en déduire que l'effet anticoagu5 lant du PAOM de l'invention n'est pas dû à une dégradation du fibrinogène. EXEMPLE 11 On effectue les mêmes essais de coagulation en utilisant une suspension de polystyrène modifié par de l'arginine (PA), obtenue dans l'exemple 1 ou de polystyrène modifié par l'ester méthylque de la nitroarginine (PNAOM) obtenue dans l'exemple 8. Les résultats obtenus sont donnés sur les figures 3 et 4 qui représentent le taux de thrombine 15 inactivée en fonction de la concentration en PA ou PNAOM de la suspension. La figure 3 se rapporte aux essais effectués sur le plasma et la figure 4 se rapporte aux essais effectués sur du fibrinogène Les courbes 3 et 3 ' se 20 rapportent au PNAOM, tandis que les courbes 4 et 4 ' se rapportent au PA. EXEMPLE 12 Dans cet exemple, on effectue des essais d'adsorption de la thrombine surle PA de l'exemple 1, 25 le PAOM de l'exemple 2 et le PNAOM de l'exemple 8, en suivant le mode opératoire suivant. On incube 0,2 ml d'une suspension de PA, PAOM ou PNAOM ou 0,2 ml de tampon de Michaélis avec 0,2 ml de thrombine à des concentrations différentes, 30 pendant des durées différentes, à 37 o C Après décantation,on prélève 0,1 ml du liquide surnageant et on l'ajoute à 0,2 ml de plasma pauvre en plaquettes (PPP) On mesure alors le temps de coagulation et on utilise une courbe d'étalonnage pour déterminer à partir des résultats obtenus dans les essais le taux de thrombine restant dans le liquide surnageant Le taux de thrombine adsorbé correspond à la différence entre la quantité de thrombine introduite et la quan5 tité de thrombine qui reste dans le liquide surnageant. Les résultats obtenus avec le PAOM de l'exemple 2 sont donnés sur la figure 5 qui représente le taux de thrombine adsorbée (en U/ml) en fonction de 10 la durée d'incubation (en min) Sur cette figure 5, la courbe 5 se rapporte à des essais effectués avec une suspension de PAOM à une concentration de 4,6 mg/ml et 0,2 ml de thrombine à 50 NIH U/ml; la courbe 6 se rapporte à l'utilisation d'une suspension contenant 15 15 mg/ml de PAOM et 0,2 ml de thrombine à 25 NIH U/ml, et la courbe 7 se rapporte aux essais effectués avec une suspension contenant 7,5 mg/ml de PAOM et 0,2 ml de thrombine à 10 NIH U/ml. Les résultats obtenus sur la figure 5 mon20 trent que l'adsorption de la thrombine sur la surface des particules de PAOM augmente avec le temps, mais que la saturation est pratiquement atteinte au bout de 12 min. Sur la figure 6 on a représenté les isother25 mes d'adsorption de la thrombine sur les particules de PAON de l'exemple 2, en réalisant les essais dans les mêmes conditions que précédemment, mais en limitant la durée de mise en contact de la suspension de PAOM avec la thrombine à 12 min Sur cette figure 6, la courbe 8 30 illustre les résultats obtenus lorsqu'on utilise une suspension de PAOM contenant 7,5 mg/ml de PAOM et la courbe 9 illustre les résultats obtenus lorsque la teneur en PAOM de la suspension est de 4,6 mg/ml Ces courbes représentent les variations du taux de throm35 bine adsorbée en fonction de la concentration initiale en thrombine (en NIH U/ml) Sur cette figure, on remarque que la courbe 9 qui correspond à une teneur en PAOM de 4,6 mg/ml a une pente peu importante au départ et qu'elle atteint un plateau pour une concentration 6 initiale en thrombine d'environ 110 NIH U/ml Ainsi, on peut en conclure que l'adsorption de thrombine est limitée à 27 NIH U/ml dans les conditions de l'essai et que 1 mg de résine peut adsorber 5,9 NIH U/ml de thrombine Compte tenu de la dimension des particules 10 de PAOM, on peut supposer que la concentration superficielle en thrombine est de 1,7 + 0,5 lg/cm 2 On peut ainsi déterminer le rapport e dans lequel e repré1-e dans lequel e représente la surface de PAOM couverte par la thrombine La figure 7 représente les variations de ce rapport en 15 fonction de la concentration en thrombine libre portée en NIH U/ml A partir de ces résultats, on détermine la constante d'affinité entre le PAOM et la thrombine, et sa valeur qui est indépendante de la granulométrie et de la concentration en PAOM de la suspension est 20 égale à 2,3 0,2 106 f mol-1. EXEMPLE 13 Dans cet exemple, on effectue également des essais d'adsorption en suivant le même mode opératoire que dans l'exemple 12 mais en utilisant les particules 25 de polystyrène modifiées par l'arginine obtenues dans l'exemple 1 (PA) ayant une dimension de particules de 2 à 70 wm et des particules de polystyrène modifiées par l'ester méthylique de la nitroarginine (PNAOM) de l'exemple 8 de diamètre 24 lim et des particules de 30 polystyrène modifié par la nitroarginine (PNA) de diamètre: 35 iim, et on détermine le taux de thrombine adsorbée en fonction de la concentration en thrombine initiale ajoutée de la suspension (en NIH-unité/ml). Les résultats obtenus sont donnés sur la fi35 gure 8 qui représente les variations de la concentra- tion de thrombine adsorbée en fonction de la concentration en polymère de la suspension Sur cette figure, la courbe 10 se rapporte au PA, la courbe 11 se rapporte au PNAOM et la courbe 12 au PNA et la courbe 5 13 donnée à titre de comparaison représente les résultats obtenus avec des particules de PAOM ayant une granulométrie de 66 -Jm. EXEMPLE 14 Dans cet exemple, on met en contact en pré10 sence ou non d'une suspension de particules de PAOM de l'exemple 2 de la thrombine et de l'antithrombine III qui est un inhibiteur de la thrombine, et on laisse incuber à 370 C pendant des durées variables On mesure ensuite la quantité de thrombine qui reste dans le 15 liquide surnageant Les résultats obtenus sont donnés A, sur les figures 9 et 10 qui représentent le pourcentage (en NIE U/ml) de thrombine désactivée en fonction du temps (en minutes). Sur la figure 9, la courbe 14 représente les 20 résultats obtenus en présence ou non du PAOM lorsque la quantité d'antithrombine correspond à deux fois la quantité de thrombine, et sur la figure 10, la courbe 15 se rapporte aux résultats obtenus en présence ou non de PAOM lorsque la quantité d'antithrombine repré25 sente trois fois la quantité de thrombine. Ainsi, on constate que la présence de PAOM n'a aucune influence sur l'inhibition de la thrombine par l'antithrombine III, et qu'elle ne joue pas le rôle de catalyseur dans le processus de coagulation. Ex Résine Poids obtenu (g) 1 P Al 14,86 2 PAOM 1 12,15 3 PAOM 2 5,66 4 PAOM 4 5,87 5 PAOM 5 11,44 6 PAOM 6 9,03 7 PAOM 7 13,55 8 PNAOM 1 4,13 Dosage acide-base (meq/g) 1,19 0,87 0,96 0,86 T A B L E A U Microanalyse N meq/g 1,69 0,85-0,87 0,96-0,99 0,85-0,90 0,154-0,2 -(-1) W(%) ( 2) ( 3) X(%) Y(%) ( 4) Z(%) Taux de gonflement 16 20,9 16 63 16 60 16 63 16 79 16 68 27 66 35 40 19 22 19 3,0 8,3 6,76 24 2,50 0,89 0,59-0,52 1,00 2,46 3,00 0,35 1,10 w 1) W = -CH 2-CH- ( 2) X - -CH 2-CH- ( 3) Y = -CH 2-CH- SO 3 Na+ ( 4) Z z -CH 2-CH- SO 2 CH 2-CH- Ln o % O REVENDICATIONS 1 Produit constitué par un polymère ou un copolymère comportant dans sa chaîne des groupes substituables sur lesquels sont fixés, de façon statistique, des groupes X et Y, dans lequel X représente 5 SO 3-R 1 avec R 1 étant un atome d'hydrogène ou un métal physiologiquement acceptable, caractérisé en ce que les groupes Y ont pour formule -502-R 2 dans laquelle 2 2 aslqel R 2 représente un radical dérivé de l'arginine ou d'un dérivé de l'arginine, lié par sa fonction amine -NEH10 au radical -SO 2-. 2 Produit selon la revendication 1, carac2 térisé en ce que R représente le radical de formule: -NH-CH-COOR 3 (CHR 2)3 I NH I C NE NH-R 4 dans laquelle R 3 représente l'hydrogène ou un radical alkyle en C 1 à C 4 et R 4 représente l'hydrogène ou le radical NO 2. 3 Produit selon la revendication 2, carac 25 térisé en ce que R 2 représente: 25 -NH-CH-COOCH l 3 (CH 2)3 I NH C / \ NH NH 2 4 Produit selon la revendication 2, carac- térisé en ce que R 2 représente: -NH-CH-COOH l (CH 2)3 I NH C NH NH 2 Produit selon la revendication 2, carac10 térisé en ce que R 2 représente: -NH-CH-COOCH (CH 2)3 NH C // \ NH NH-NO 2 6 Produit selon la revendication 2, caractérisé en ce que R 2 représente: 20 -NH-CH-COOH (CH 2)3 NH C NH NH-NO 2 7 Produit selon l'une quelconque des revendications 1 à 6, caractérisé en ce que le polymère est choisi parmi le polystyrène, les polyesters cellulosi30 ques, les polyéthers cellulosiques, l'acétate de polyvinyle, le chlorure de polyvinyle, le polyisoprène et le polybutadiène. 8 Produit selon la revendication 7, caractérisé en ce que le polymère est du polystyrène. 9 Produit selon l'une quelconque des reven- dications 1 à 6, caractérisé en ce que le copolymère est un copolymère de styrène, d'ester cellulosique, d'6ther cellulosique, d'acétate de vinyle, de chlorure de vinyle, d'isoprène ou de butadiène. 10 Produit insoluble dans l'eau selon l'une quelconque des revendications 1 à 9, caractérisé en ce que le polymère ou le copolymère est réticulé. 11 Procédé de préparation d'un produit selon l'une quelconque des revendications i à 9, carac10 térisé en ce qu'il consiste: a)à chlorosulfoner un polymère ou un copolymère en le faisant réagir avec de l'acide chlorosulfonique, et b)à transformer les groupes -SO 2 C 1 ainsi fixés sur le polymère ou le copolymère en groupes -SO 3 R 1 et 15 -SO 2 R avec R représentant un métal physiologiquement acceptable, R 2 représentant un radical dérivé de l'arginine ou d'un dérivé de celle-ci, par réaction du polymère ou du copolymère chlorosulfoné avec l'arginine ou un dérivé de l'arginine en milieu 20 basique. 12 Procédé selon la revendication 11, caractérisé en ce que la chlorosulfonation du polymère ou du copolymêre est réalisée dans un milieu comprenant du dichlorométhane. 13 Procédé selon la revendication 11, caractérisé en ce que le polymère ou le copolymère étant réticulé, la chlorosulfonation est réalisée dans un milieu contenant du dichlorométhane et du nitrométhane. 14 Procédé selon l'une quelconque des revendications 11 à 13, caractérisé en ce que la réaction avec l'arginine ou le dérivé de l'arginine a lieu dans un milieu contenant un mélange d'eau et de dioxanne pour les acides ou dans un milieu contenant du 35 dichlorométhane pour les dérivés d'esters d'arginine. Procédé de séparation et de purification de la thrombine, caractérisé en ce qu'il consiste à mettre en contact un produit selon l'une quelconque des revendications 1 à 10 avec une solution contenant de la thrombine, à séparer de ladite solution edit produit ayant adsorbé la thrombine et à récupérer la thrombine par désorption au moyen d'une solution de chlorure de sodium ou d'une solution de polybrène. 16 Procédé selon la revendication 15, ca10 ractérisé en ce que ledit produit est du polystyrène réticulé comportant des groupes -SO 3 Na et des groupes -502-NH-CH-COO-CH 3 (CH 2)3 NH C NH NH 2 _^l N,__